(57)【要約】  本発明は、ポリアミドポリマーと、ポリアミドポリマー及び繊維補強剤若しくは充填材、又はそれらの組み合わせを含むポリマー組成物と、ポリマー組成物から製造される成形部品と、成形部品から製造される耐荷重性の構造部品を含む自動車両とに関する。本要約書においては、ポリアミドポリマーは、少なくとも１４５℃のガラス転移温度（Ｔｇ）及びＴｇ＋１５℃に等しい温度（Ｔｍｏｄ）で測定した、１００Ｍｐａ〜７００ＭＰａの範囲の動的弾性率（Ｅ’）を有する。【選択図】なし【特許請求の範囲】
【請求項１】
少なくとも１４５℃のガラス転移温度（Ｔｇ）及びＴｇ＋１５℃に等しい温度（Ｔｍｏｄ）で測定した、１００Ｍｐａ〜７００ＭＰａの範囲の動的弾性率（Ｅ）を有するポリアミドポリマーであって、ＴｇとＥ’の両方とも、ＡＳＴＭ−Ｄ５０２６−１５の方法に従って動的機械的熱分析（ＤＭＴＡ）によって測定されるポリアミドポリマー。
【請求項２】
ＴｍｏｄでのＥ’が、２００ＭＰａ〜６５０ＭＰａ、好ましくは３００ＭＰａ〜６００ＭＰａの範囲であり、及び／又は前記ポリアミドポリマーが、少なくとも１５０℃、好ましくは１５５℃〜１７５℃の範囲のガラス転移温度（Ｔｇ）を有する請求項１に記載のポリアミドポリマー。
【請求項３】
前記ポリアミドポリマーが、少なくとも２８０℃、好ましくは３００℃〜３５０℃の範囲の溶融温度（Ｔｍ）を有する、半結晶性の半芳香族ポリアミドを含む請求項１又は２に記載のポリアミドポリマー。
【請求項４】
ジアミン及びジカルボン酸のモル量に対して、少なくとも９５モル％の、ジアミン及びジカルボン酸に由来する繰り返し単位からなり、少なくとも４０モル％、好ましくは少なくとも５０モル％、より好ましくは少なくとも６０モル％の、環式モノマーに由来する前記繰り返し単位を含む請求項１〜３のいずれか１項に記載のポリアミドポリマー。
【請求項５】
前記環式モノマーが、芳香族モノマー又は脂環式モノマー、或いは芳香族モノマーと脂環式モノマーとの組み合わせ、好ましくは芳香族ジカルボン酸と脂環式ジアミンとの組み合わせを含む請求項４に記載のポリアミドポリマー。
【請求項６】
前記ポリアミドポリマーが、コポリアミド又は少なくとも２種のポリアミドのブレンドであり、ＸＴ／ＸＩも若しくはＸＴ／ＸＩ／ＹＴ／ＹＩ、ＸＴ／ＸＩ／ＲＴ／ＲＩ又はＸＴ／ＸＩ／ＹＴ／ＹＩ／ＲＴ／ＲＩの表記のうちの１つによって表される全モノマー組成を有し、式中
−  Ｘは、鎖状脂肪族Ｃ４〜Ｃ５ジアミンを表し、
−  Ｙは、少なくとも６個の炭素原子を有する鎖状脂肪族ジアミンを表し、
−  Ｒは、分岐のジアミン（Ｂ）又は環式ジアミン（Ｃ）、或いはそれらの組み合わせを表し、
−  Ｉは、イソフタル酸を表し、及び
−  Ｔは、テレフタル酸を表し、
並びに、前記ポリアミドが、
○  （Ｘ）＋（Ｙ）＋（Ｒ）の総モル量に対して、１５〜１００モル％のＸ、０〜８０モル％の（Ｙ）、及び０〜１０モル％の（Ｒ）、及び
○  （Ｉ）＋（Ｔ）の総モル量に対して、２０〜４５モル％の（Ｉ）及び５５〜８０モル％の（Ｔ）を含む
請求項１〜５のいずれか１項に記載のポリアミドポリマー。
【請求項７】
前記ポリアミドポリマーが、コポリアミド又は少なくとも２種のポリアミドのブレンドであり、ＺＴ／ＢＴ若しくはＺＴ／ＢＴ／ＺＩ／ＢＩ、又はＺＴ／ＢＴ／ＣＴ若しくはＺＴ／ＢＴ／ＣＴ／ＺＩ／ＢＩ／ＣＩの表記のうちの１つによって表される全モノマー組成を有し、式中
−  Ｘは、鎖状脂肪族Ｃ４〜Ｃ５ジアミンを表し、
−  Ｙは、少なくとも６個の炭素原子を有する鎖状脂肪族ジアミンを表し、
−  Ｚは、少なくとも４個の炭素原子を有する鎖状脂肪族ジアミンを表し、（Ｚ）は、（Ｘ）及び（Ｙ）のうちの少なくとも一方であり；
−  Ｉは、イソフタル酸であり、
−  Ｔは、テレフタル酸を表し、
−  Ｂは、分岐のジアミンを表し；及び
−  Ｃは、環式ジアミンを表し；
並びに、前記ポリアミドが、
ａ．（Ｉ）＋（Ｔ）の総モル量に対して、０〜３０モル％の（Ｉ）及び７０〜１００モル％の（Ｔ）、並びに
ｂ．（Ｘ）＋（Ｙ）＋（Ｂ）＋（Ｃ）の総モル量に対して、２５〜９０モル％の（Ｘ）、０〜６０モル％の（Ｙ）、１０〜５０モル％の（Ｂ）及び０〜５モル％の（Ｃ）又は
ｃ．（Ｘ）＋（Ｙ）＋（Ｂ）＋（Ｃ）の総モル量に対して、１５〜８０モル％の（Ｘ）、０〜６５モル％の（Ｙ）、２０〜５０モル％の（Ｂ）及び０〜５モル％の（Ｃ）又は
ｄ．（Ｘ）＋（Ｙ）＋（Ｂ）＋（Ｃ）の総モル量に対して、０〜２０モル％の（Ｘ）、２５〜７０モル％の（Ｙ）、２５〜５０モル％の（Ｂ）及び０〜５モル％の（Ｃ）のいずれかを含む請求項１〜５のいずれか１項に記載のポリアミドポリマー。
【請求項８】
前記ポリアミドポリマーが、コポリアミド又は少なくとも２種のポリアミドのブレンドであり、ＺＴ／ＣＴ、ＺＴ／ＣＴ／ＺＩ／ＣＩ、ＺＴ／ＣＴ／ＢＴ及びＺＴ／ＣＴ／ＢＴ／ＺＩ／ＣＩ／ＢＩの表記のうちの１つによって表される全モノマー組成を有し、式中
−  Ｘは、鎖状脂肪族Ｃ４〜Ｃ５ジアミンを表し、
−  Ｙは、少なくとも６個の炭素原子を有する鎖状脂肪族ジアミンを表し、
−  Ｚは、少なくとも４個の炭素原子を有する鎖状脂肪族ジアミンを表し、（Ｚ）は、（Ｘ）及び（Ｙ）のうちの少なくとも一方であり；
−  Ｉは、イソフタル酸であり、
−  Ｔは、テレフタル酸を表し、
−  Ｂは、分岐のジアミンを表し；及び
−  Ｃは、環式ジアミンを表し
並びに、前記ポリアミドが、
○  （Ｉ）＋（Ｔ）の総モル量に対して、０〜３５モル％の（Ｉ）及び６５〜１００モル％の（Ｔ）と、並びに
○  （Ｘ）＋（Ｙ）＋（Ｂ）＋（Ｃ）の総モル量に対して、３０〜９０モル％の（Ｘ）、０〜６０モル％の（Ｙ）、５〜４０モル％の（Ｃ）及び０〜３０モル％の（Ｂ）又は
○  （Ｘ）＋（Ｙ）＋（Ｂ）＋（Ｃ）の総モル量に対して、１５〜８０モル％の（Ｘ）、０〜７０モル％の（Ｙ）、１０〜４０モル％の（Ｃ）及び０〜３０モル％の（Ｂ）
○  又は（Ｘ）＋（Ｙ）＋（Ｂ）＋（Ｃ）の総モル量に対して、０〜２０モル％の（Ｘ）、１０〜８０モル％の（Ｙ）、１５〜４０モル％の（Ｃ）及び０〜３０モル％の（Ｂ）のいずれかを含む請求項１〜５のいずれか１項に記載のポリアミドポリマー。
【請求項９】
前記ポリアミドが、半結晶性ポリアミドと非晶性の半芳香族ポリアミドとのブレンドを含み、且つ前記非晶性ポリアミドが、ＰＡ−ＢＴ、ＰＡ−ＢＩ、ＰＡ−ＢＴ／ＢＩ、ＰＡ−ＺＩ／ＺＴ、ＰＡ−ＣＴ及びＰＡ−ＣＩ、並びにそれらのブレンド及びコポリマーからなる群から選択される非晶性の半芳香族ポリアミドであり、式中、Ｔは、テレフタル酸であり、Ｉは、イソフタル酸であり、（Ｚ）は、少なくとも４個の炭素原子を有する鎖状ジアミンであり、（Ｂ）は、分岐の脂肪族ジアミンであり、（Ｃ）は、環式ジアミンである請求項１〜８のいずれか１項に記載のポリアミドポリマー。
【請求項１０】
請求項６〜９のいずれか１項に記載のポリアミドポリマーであって、
−  前記分岐の脂肪族ジアミン（Ｂ）が、２−メチル−１，５−ペンタンジアミン（Ｄ）、３−メチル−１，５−ペンタンジアミン、２，２，４−トリメチルヘキサメチレンジアミン及び２，４，４−トリメチルヘキサメチレンジアミン、又はそれらの２種以上の組み合わせからなる群から選択され、或いは
−  前記脂環式ジアミン（Ｃ）が、ビス−（アミノメチル）−シクロヘキサン（ＢＡＣ）、イソホロンジアミン（ＩＰＤ）、ビス（３−メチル−４−アミノシクロヘキシル）メタン（ＭＡＣ）及びビス（４−アミノシクロヘキシル）メタン（ＰＡＣ）のうちのいずれか１種、又は２種以上のそれらの組み合わせからなる群から選択され、
−  或いは、前記選択された分岐の脂肪族ジアミン（Ｂ）と前記選択された脂環式ジアミン（Ｃ）との組み合わせ
ポリアミドポリマー。
【請求項１１】
ポリマー組成物であって、
（ａ）ポリアミドポリマー、及び
（ｂ）繊維補強剤若しくは充填材、又はそれらの組み合わせを含み、
前記ポリアミドポリマーが、少なくとも１４５℃のガラス転移温度（Ｔｇ）及びＴｇ＋１５℃に等しい温度（Ｔｍｏｄ）での、高くとも７００ＭＰａの動的弾性率（Ｅ’）を有し、前記Ｔｇ及びＥ’の両方ともＡＳＴＭ−Ｄ５０２６−１５に従った方法で、ＤＭＴＡによって測定されるポリマー組成物。
【請求項１２】
前記ポリアミドポリマーが、請求項１〜１０のいずれか１項に記載のポリアミドポリマーである請求項１１に記載のポリマー組成物。
【請求項１３】
前記繊維補強剤が、ガラス繊維又は炭素繊維、或いはそれらの組み合わせを含む請求項１１又は１２に記載のポリマー組成物。
【請求項１４】
前記組成物が、
（ａ）３０〜８０重量％、好ましくは４０〜７５重量％の前記ポリアミドポリマー、及び
（ｂ）２０〜７０重量％、好ましくは２５〜６０重量％の前記繊維補強剤若しくは前記充填材、又はそれらの組み合わせを含み
前記重量パーセントが、前記組成物の総重量に対してである請求項１１〜１３のいずれか１項に記載のポリマー組成物。
【請求項１５】
前記ポリアミドポリマーの前記ガラス転移温度（Ｔｇ）が、少なくとも１５０℃、好ましくは１５５℃〜１７５℃の範囲であり、及び／又はＴｇ＋１５℃に等しい前記温度、Ｔｍｏｄでの前記動的弾性率（Ｅ’）が、１００ＭＰａ〜７００ＭＰａ、好ましくは２００ＭＰａ〜６５０ＭＰａ、より好ましくは３００ＭＰａ〜６００ＭＰａの範囲である請求項１１〜１４のいずれか１項に記載のポリマー組成物。
【請求項１６】
請求項１１〜１５のいずれか１項に記載のポリマー組成物からなる又は製造される成形部品。
【請求項１７】
前記部品が、好ましくはエンジンマウント、エンジンカバー、又はエンジン部品用のハウジングである自動車のエンジンルームに使用される耐荷重性の構造部品である請求項１６に記載の成形部品。
【請求項１８】
請求項１６又は１７に記載の成形部品を含む自動車両。
【発明の詳細な説明】
【発明の詳細な説明】
【０００１】
本発明は、ポリアミドポリマーと、ポリアミドポリマー及び補強剤を含むポリマー組成物と、並びにそれらから製造される成形部品とに関する。本発明は、航空機、自動車、建築用途などの機械的な高荷重に耐えるプラスチック部材、例えばエンジンのサスペンションマウント、バー及びフレーム、並びにエンジン部品用のエンジンカバー及びハウジングに使用できるポリマー組成物に関する。
【０００２】
軽量化を達成するために、金属部品に代わってプラスチック部品が、多くの車両サブシステム及び部材で既に使用されている。しかしながら、プラスチック部材は、非耐荷重性又は適度な耐荷重性の用途に適用され、例外的に中程度の耐荷重性の用途だけに適用される。熱硬化性樹脂を浸み込ませた炭素繊維構造体をベースとする連続繊維強化プラスチック（ＣＦＲＰ）は、約３５年前に開発された。これらは主に航空用途に使用されるが、自動車用途に殆ど使用されていない。動的荷重条件下での不十分な疲労特性が、重大な欠点となった。鋼及びアルミニウム構造体は、今もなお、高荷重に耐える構造要素の選択で、特に自動車用途において一番目に選ぶ材料である。構造部品の寸法を増大することによって、荷重に耐える特性の点でプラスチック材料の欠点を補うことでは、必要とされる軽量化をもたらさない。さらに、自動車エンジンのサスペンションに適用される多軸応力の状況である耐荷重性部品は、厳しい動的条件及び環境条件の下で作動しなければならず、その条件下で、耐荷重性部品は、荷重変動、及び温度変動並びに化学物質の曝露を受ける。繊維強化ポリマー組成物中の繊維含有量を増大して、剛性を高め、それにより金属の機械物性を厳密に満たすことでは、求められる解決策がもたらされることはない。
【０００３】
金属を置き換える主要な領域は、自動車のエンジンのサスペンションマウント及びエンジン搭載サブシステムにおいてである。金属部品が、耐高荷重性であることで適用される他の用途は、例えば、エンジン部品用のハウジング及びカバーである。これらの部品では、高荷重に対する耐性力及び高い緩和力（ｄａｍｐｅｎｉｎｇ）が必要とされるだけでなく、ハウジングの場合には、高い表面品質及び高い破裂圧力による良好な封止性能も必要であることが多い。
【０００４】
プラスチック部材は、高剛性及び高強度を有すると同時に、長期間の荷重条件下で低クリープを示し、大きな曲げ力に耐えることができ、動的荷重条件下で良好な疲労特性を有するのが望ましい。エネルギー価格の高騰、エネルギー消費の削減及び環境汚染の削減によって、さらに軽量化する必要性があることを考慮して、プラスチック材料及び構造部品の設計をさらに改善することに尽力がなされている。
【０００５】
したがって、本発明の第一目的は、機械的な高荷重に耐えるプラスチック部材に使用できるポリマーだけでなく、そこで使用するために改善した特性を有するポリマー組成物を提供することである。さらなる目的は、金属部品に代わって使用できる機械的な高荷重に耐える特性を有するプラスチック部品を提供することである。
【０００６】
この目的は、本発明によるポリアミドポリマー及びポリマー組成物、並びにそれらから製造される耐荷重性の構造部品で達成された。
【０００７】
本発明によるポリアミドポリマーは、少なくとも１４５℃のガラス転移温度（Ｔｇ）及びＴｇ＋１５℃に等しい温度（Ｔｍｏｄ）で測定した、１００Ｍｐａ〜７００ＭＰａの範囲の動的弾性率（Ｅ’）を有し、ＴｇとＥ’の両方とも動的機械的熱分析（ＤＭＴＡ）によって測定される。
【０００８】
本発明によるポリマー組成物は、
−  ポリアミドポリマー、及び
−  繊維補強剤、
−  並びに場合によりさらなる成分を含み、
ポリアミドポリマーは、少なくとも１４５℃のガラス転移温度（Ｔｇ）及びＴｇ＋１５℃に等しい温度（Ｔｍｏｄ）で測定した、１００Ｍｐａ〜７００ＭＰａの範囲の動的弾性率（Ｅ’）を有し、ＴｇとＥ’の両方とも動的機械的熱分析（ＤＭＴＡ）によって測定される。本明細書においては、ＴｇとＥ’の両方ともＡＳＴＭ−Ｄ５０２６−１５の方法に従ってＤＭＴＡにより測定する。
【０００９】
本発明によるポリアミドポリマーの効果は、Ｔｇが低いポリアミドを含む組成物、又はＴｇが高く且つＴｍｏｄでのＥ’が高いポリアミドを含む組成物、又はＴｇが高く、ＴｍｏｄでのＥ’が低い非晶性ポリアミドを含む組成物と比較すると、それらの組成物が、高量のガラス繊維を含有する場合、又は衝撃改質剤で強化されている場合でさえも、本発明によるポリアミドポリマーを含む組成物から製造した構造部分は、変動する温度に曝されながらも、動的な多軸荷重下で、上述の組成物よりも良好に作動することである。上述の組成物は、低温で強度が低下するか、適用温度でかなりの歪が生じるかのどちらかである。さらに、本発明による組成物は、ダブルノッチ引張強さが大きく、多軸曲げ性能が高いことを示す。これらの結果は、本発明による組成物においてＴｇを超えるポリアミドの特性が、周囲条件で機械物性に良い効果をもたらすという意味で非常に驚くべきである。
【００１０】
耐荷重性の部品のために組成物に使用される、本発明のポリアミドポリマーのＴｍｏｄでのＥ’は、１５０ＭＰａ〜７００ＭＰａ、好ましくは２００ＭＰａ〜６５０ＭＰａ、より好ましくは３００ＭＰａ〜６００ＭＰａの範囲であるのが好適である。最大動的弾性率が小さいことの利点は、改善されたダブルノッチ引張強さである一方で、最小動的弾性率が大きいと、圧力下での変形を抑えるのが有利となる。
【００１１】
ポリアミドポリマーは、少なくとも１５０℃、好ましくは少なくとも１５５℃、そして好適には１５５℃〜１７５℃以上の範囲のガラス転移温度（Ｔｇ）を有するのが好ましい。Ｔｇが高いと、高いピーク温度又は高い連続的な使用温度を有する用途を可能にするので、高いＴｇは、有利である。
【図面の簡単な説明】
【００１２】
【図１】試験したビーム型の製品の略図である。変動荷重下及び変動温度下で試験するための試験品として、従来の射出成形条件を用いて、全長２５０ｍｍ並びに幅及び高さ３０ｍｍのビーム型の製品を射出成形した。ビーム型製品は、リブ付きで、肉厚３，０ｍｍを有する。製品の半径は、０，５ｍｍである。
【図２】ノッチ付きの試験片の略図である。ＩＳＯ５２７−１Ａ引張試験片（断面積−幅×厚さ−１０，０＋０，２×４，０±０，２ｍｍ２）に、先端（密閉）角度４５°、ノッチ半径０，２５ｍｍを有するＶ字型のノッチを用いて両側からノッチを付けた。ノッチの深さは、２±０．０５ｍｍであり、ノッチの深さを除いた残りの断面幅は、６±０．０２ｍｍである。ノッチの部分を除いた残りの断面積は、６±０．０２×４±０．２ｍｍ２である。
【００１３】
本発明の好ましい一実施形態においては、ポリアミドポリマーは、少なくとも半結晶性ポリアミドを含む。本明細書においては、ポリアミドポリマーは、単一の半結晶性ポリアミド、又は少なくとも２種混和の半結晶性ポリアミドのブレンド、又は少なくとも１種の半結晶性ポリアミドと少なくとも１種の非晶性ポリアミドとの混和性ブレンドからなるのが好適である。半結晶性ポリアミドは、半結晶性の半芳香族ポリアミドでも、半結晶性の脂肪族ポリアミドであってもよい。本明細書においては、半結晶性ポリアミドは、脂環式モノマーを含む脂肪族モノマーに由来する繰り返し単位からなる脂肪族ポリアミド、又は芳香族モノマー及び脂肪族モノマーに由来する繰り返し単位を含む半芳香族ポリアミドであるのが好適である。ポリアミドポリマーは、半結晶性ポリマーからなるのが好ましい。半結晶性ポリアミドは、半結晶性の半芳香族ポリアミドであるのが最も好ましい。
【００１４】
ポリアミドポリマーが、２種以上のポリアミドの混和性ブレンドからなる場合は、ＤＭＴＡ測定は、１つのガラス転移温度を示すこととなる。
【００１５】
半結晶性ポリマーに関しては、本明細書においては、ガラス転移を特徴とする非晶相、及び融点を特徴とする結晶相を有するポリマーと理解する。
【００１６】
ポリアミドポリマーは、少なくとも２８０℃の溶融温度（Ｔｍ）、そして好ましくは３００℃〜３５０℃の範囲のＴｍを有する、半結晶性の半芳香族ポリアミドを好適に含む。
【００１７】
本明細書においては、溶融温度（Ｔｍ）は、２０℃／分の加熱速度及び冷却速度でのＮ２雰囲気下における予備乾燥したサンプルにおいて、ＩＳＯ−１１３５７−１／３，２０１１に従ってＤＳＣ法により測定される。本明細書においては、Ｔｍは、第二加熱サイクルにおける最大融解ピークのピーク値から算出している。
【００１８】
本発明によるポリアミドポリマーは、ジアミン及びジカルボン酸に由来する繰り返し単位、並びに場合により他のモノマーに由来する繰り返し単位を含む。このような他の繰り返し単位、又は他のモノマーの量は、ジアミン、ジカルボン酸及び他のモノマーの総モル量に対して、５モル％未満、好ましくは３モル％未満に制限して保たれるものとする。つまり、ポリアミドポリマーは、少なくとも９５モル％、そして好ましくは少なくとも９７モル％の、ジアミン及びジカルボン酸に由来する繰り返し単位からなる。ポリアミドポリマーが、ジアミン、ジカルボン酸及び他のモノマーの総モル量に対して、９８〜１００モル％の、ジアミン及びジカルボン酸に由来する繰り返し単位と、０〜２モル％の、ジアミン及びジカルボン酸と異なる他のモノマーに由来する繰り返し単位を含むのが最も好ましい。
【００１９】
前記繰り返し単位を誘導するジアミン及びジカルボン酸は、ジアミン及びジカルボン酸のモル量に対して、少なくとも４０モル％、好ましくは少なくとも５０モル％、より好ましくは少なくとも６０モル％の環式モノマーを含むのが好適である。
【００２０】
環式モノマーは、芳香族モノマー又は脂環式モノマー或いは芳香族モノマーと脂環式モノマーの組み合わせを含むのが好適である。好適な芳香族モノマーは、芳香族ジカルボン酸、芳香族ジアミン及びアリールアルキルジアミンである。好適な脂環式モノマーは、脂環式ジアミン及び脂環式ジカルボン酸である。環式モノマーは、芳香族ジカルボン酸、芳香族ジアミン、アリールアルキルジアミン、脂環式ジアミン及び脂環式ジカルボン酸のうちの１種、又はそれらのうちの２種以上のいずれかの組み合わせを含んでもよい。環式モノマーは、芳香族ジカルボン酸と脂環式ジアミンの組み合わせを含むのが好ましい。
【００２１】
ジアミン及びジカルボン酸は、環式モノマーの次に、他の二官能性モノマーを含んでもよい。これらの他の二官能性モノマーは、鎖状脂肪族ジアミン、鎖状脂肪族ジカルボン酸、分岐の脂肪族ジアミン又は分岐の脂肪族ジカルボン酸、或いはそれらのいずれかの組み合わせを含むのが好適である。
【００２２】
ポリアミドポリマーは、半結晶性ポリアミドを含むのが好ましく、半結晶性ポリアミドは、半結晶性の脂肪族ポリアミドでも半結晶性の半芳香族ポリアミドでもよく、好ましくは半結晶性の半芳香族ポリアミドである。
【００２３】
半結晶性の脂肪族ポリアミド中の脂環式モノマーは、脂環式ジカルボン酸又は脂環式ジアミン、或いはそれらの組み合わせを含んでよい。本明細書においては、脂環式モノマーは、鎖状脂肪族ジアミン、鎖状脂肪族ジカルボン酸、分岐の脂肪族ジアミン、又は分岐の脂肪族ジカルボン酸、或いはそれらのいずれかの組み合わせである、他の脂肪族モノマーと組み合わせるのが好適である。
【００２４】
半芳香族ポリアミド中の芳香族モノマーは、芳香族ジカルボン酸、芳香族ジアミン又はアリールアルキルジアミン、或いはそれらの組み合わせを含むのが好適である。脂肪族モノマーは、本明細書において、鎖状脂肪族モノマー若しくは分岐の脂肪族モノマー又は脂環式モノマー或いはそれらのいずれかの組み合わせを含むことができる。
【００２５】
好ましい一実施形態においては、半結晶性ポリアミドは、ジアミン及びジカルボン酸に由来する繰り返し単位を含む半結晶性の半芳香族ポリアミドを含み、又はからなり、少なくとも９５モル％のジカルボン酸は、香族ジカルボン酸、又は芳香族ジカルボン酸と脂環式ジカルボン酸との組み合わせである。少なくとも９８モル％のジカルボン酸が、芳香族ジカルボン酸であるのがより好ましい。本明細書においては、ジアミンは、場合により、１種又は複数種の分岐の脂肪族ジアミン、脂環式ジアミン、アリールアルキルジアミン、及び芳香族ジアミン、或いはそれらの組み合わせと合わせて鎖状脂肪族ジアミンを含むのが好適である。
【００２６】
好適な鎖状脂肪族ジアミンの例は、１，２−エチレンジアミン、１，３−プロピレンジアミン、１，４−ブタンジアミン、１，５−ペンタンジアミン、１，６−ヘキサンジアミン、１，８−オクタンジアミン、１，９−ノナンジアミン、１，１０−デカンジアミン、１，１１−ウンデカンジアミン及び１，１２−ドデカンジアミンである。
【００２７】
好適な分岐の脂肪族ジアミンの例は、２−メチル−１，５−ペンタンジアミン、３−メチル−１，５−ペンタンジアミン、２，２，４−トリメチルヘキサメチレンジアミン、２，４，４−トリメチルヘキサメチレンジアミン及び２−メチル−１，８−オクタンジアミンである。
【００２８】
好適な脂環式ジアミンは、シクロヘキサンジアミンなどの６〜２４個の炭素原子を含む脂環式ジアミン、［例えば１，３−シクロヘキシルジアミン及び１，４−シクロヘキシルジアミン、例えば、１，４−トランス−シクロヘキサンジアミン］、ビス−（アミノメチル）−シクロヘキサン（ＢＡＣ）、［例えば１，３−ビス−（アミノメチル）−シクロヘキサン及び１，４−トランス−ジアミノメチルシクロヘキサン、イソホロンジアミン（ＩＰＤ）、アルキル置換したビス−（アミノシクロヘキシル）メタン、［例えばビス（３−メチル−４−アミノシクロヘキシル）メタン（ＭＡＣＭ）］、ビス−（アミノシクロヘキシル）プロパン、［例えばビス（４−アミノシクロヘキシル）メタン（ＰＡＣＭ）］、ノルボルナンジアミン、［例えば２，６−ノルボルナンジアミン］、ノルボルナンジメチルアミン、［例えば２，６−ビス−（アミノメチル）−ノルボルナン］、２，２−（４，４’−ジアミノジシクロヘキシル）−プロパン（ＰＡＣＰ）、ビス−（４−アミノ−３−エチル−シクロヘキシル）−メタン（ＥＡＣＭ）、及びビス−（４−アミノ−３，５−ジメチル−シクロヘキシル）−メタン（ＴＭＡＣＭ）、又はそれらの混合物である。
【００２９】
具体的には、ビス−（アミノメチル）−シクロヘキサン（ＢＡＣ）、イソホロンジアミン（ＩＰＤ）、アルキル置換したビス−（アミノシクロヘキシル）メタン又はビス−（アミノシクロヘキシル）プロパンが好ましく、より具体的にはビス（３−メチル−４−アミノシクロヘキシル）メタン（ＭＡＣＭ）又はビス（４−アミノシクロヘキシル）メタン（ＰＡＣＭ）、或いはそれらの組み合わせが好ましい。
【００３０】
アリールアルキジアミンの例は、メタ−キシリレンジアミン（ＭＸＤ）及びパラ−キシリレンジアミン（ＰＸＤ）である。
【００３１】
芳香族ジアミンの例は、メタ−フェニレンジアミン及びパラ−フェニレンジアミンである。
【００３２】
鎖状脂肪族ジカルボン酸は、４〜１８個の炭素原子を有する鎖状脂肪族ジカルボン酸が好適であり、それらの例は、アジピン酸、アゼライン酸、セバシン酸、及び１，１２−ドデカン二酸である。
【００３３】
脂環式ジカルボン酸の例は、シス型及びトランス型並びにそれらのいずれかの混合物を含むシクロヘキサンジカルボン酸である。
【００３４】
芳香族ジカルボン酸の例は、テレフタル酸（Ｔ）、ナフタレンジカルボン酸（Ｎ）、ビフェニルジカルボン酸（ＢＤＡ）及びイソフタル酸（Ｉ）である。
【００３５】
好ましい一実施形態においては、ポリアミドポリマーは、芳香族ジカルボン酸及びジアミンに由来する繰り返し単位を含む半結晶性の半芳香族ポリアミドを含み、又はからなり、芳香族ジカルボン酸は、テレフタル酸、ナフタレンジカルボン酸又はビフェニルジカルボン酸、或いはそれらの少なくとも２種の組み合わせからなる。本明細書においては、ジアミンは、鎖状ジアミンと分岐のジアミンの組み合わせ、又は鎖状ジアミンと脂環式ジアミン、或いは鎖状ジアミン、分岐のジアミン及び脂環式ジアミンの組み合わせを含むのが好ましい。
【００３６】
別の好ましい一実施形態においては、ポリアミドポリマーは、芳香族ジカルボン酸及びジアミンに由来する繰り返し単位を含む半結晶性の半芳香族ポリアミドを含む、又はからなり、芳香族ジカルボンは、イソフタル酸とテレフタル酸、ナフタレンジカルボン酸及びビフェニルジカルボン酸のうちの１種との組み合わせ、又はイソフタル酸とテレフタル酸、ナフタレンジカルボン酸及びビフェニルジカルボン酸のうちの少なくとも２種との組み合わせからなる。本明細書においては、ジアミンは、少なくとも鎖状Ｃ４又は鎖状Ｃ５ジアミン（つまり、１，４−ジアミノブタン又は１，４−ブタンジアミン（ＤＡＢ）（Ｃ４鎖状脂肪族ジアミン）及び１，５−ジアミノペンタン又は１，５−ペンタンジアミン（ＰＤＡ）（Ｃ５鎖状脂肪族ジアミン））；或いは鎖状ジアミンと分岐のジアミン、又は鎖状ジアミンと脂環式ジアミン、又は鎖状ジアミン、分岐のジアミン及び脂環式ジアミンの組み合わせを含むのが好ましい。ジアミンは、少なくとも鎖状Ｃ４又はＣ５ジアミン及び脂環式ジアミンを含むのがより好ましい。
【００３７】
更に好ましい一実施形態においては、ポリアミドポリマーは、芳香族ジカルボン酸と、脂環式ジカルボン酸と、ジアミンとの組み合わせに由来する繰り返し単位を含む半結晶性の半芳香族ポリアミドを含む、又はからなる。本明細書においては、芳香族ジカルボンは、テレフタル酸、ナフタレンジカルボン酸及びビフェニルジカルボン酸のうちの１種、又はそれらの少なくとも２種の組み合わせ、或いはそれらの少なくとも１種とイソフタル酸との組み合わせからなる。本明細書においては、ジアミンは、少なくとも１種の鎖状ジアミン、又は鎖状ジアミンと分岐のジアミン及び脂環式ジアミンのうちの少なくとも１種との組み合わせを含むのが好ましい。
【００３８】
本発明の特定の一実施形態においては、ポリアミドポリマーは、ポリアミドコポリマー又は２種以上のポリアミドのブレンドからなり、コポリマー又はそのブレンドは、以下の表記のひとつにより表される全体組成を有し、
−  Ｘは、鎖状脂肪族Ｃ４〜Ｃ５ジアミン（１，４−ブタンジアミン及び１，５−ペンタンジアミンの少なくとも１種を含む）を表し、
−  Ｙは、少なくとも６個の炭素原子を有する鎖状脂肪族ジアミンを表し、
−  Ｚは、少なくとも４個の炭素原子を有する鎖状脂肪族ジアミンを表し、（Ｚ）は、（Ｘ）及び（Ｙ）のうちの少なくとも一方であり、
−  Ｂは、分岐のジアミンを表し、及び
−  Ｃは、環式ジアミンを表し、
−  Ｒは、分岐のジアミン（Ｂ）又は環式ジアミン（Ｃ）、或いはそれらの組み合わせを表し、
−  Ｉは、イソフタル酸を表し、及び
−  Ｔは、テレフタル酸を表す。
【００３９】
好適な全モノマー組成の第一表記は：
−  ＸＴ／ＸＩ又はＸＴ／ＸＩ／ＹＴ／ＹＩであり、或いは少量の分岐のジアミン及び又は環式ジアミンでのそれらの変性は、表記ＸＴ／ＸＩ／ＲＴ／ＲＩ又はＸＴ／ＸＩ／ＹＴ／ＹＩ／ＲＴ／ＲＩにより表され、
○  （Ｘ）＋（Ｙ）＋（Ｒ）の総モル量に対して、１５〜１００モル％のＸ、０〜８０モル％の（Ｙ）、及び０〜１０モル％の（Ｒ）、並びに
○  （Ｉ）＋（Ｔ）の総モル量に対して、２０〜４５モル％の（Ｉ）及び５５〜８０モル％の（Ｔ）を含む。
【００４０】
好ましい一実施形態においては、（Ｘ）の量は、（Ｘ）＋（Ｙ）の総モル量に対して、３０〜１００モル％であり、及び（Ｙ）の量は、０〜７０モル％である。（Ｉ）が、（Ｉ）＋（Ｔ）の総モル量に対して、２０〜４０モル％の量で存在し、且つ（Ｔ）が、６０〜８０モル％の量で存在するのも好ましい。（Ｒ）が、環式ジアミンからなるのもまた好ましい。本明細書においては、（Ｒ）の量は、例えば、０モル％、２モル％、又は５モル％、或いは８モル％であってよい。
【００４１】
（Ｙ）が長鎖の脂肪族ジアミンからなる場合、それらの量は、好ましくはさらに制限される；例えば、
−  （Ｙ）はヘキサメチレンジアミン（Ｃ６ジアミン）であり、それらの量は好ましくは多くとも８５モル％の量であり、（Ｘ）は少なくとも１５モル％であり、より好ましくは多くとも７０モル％の量であり、（Ｘ）は少なくとも３０モル％の量である；
−  （Ｙ）はノナンジアミン（Ｃ９ジアミン）であり、それらの量は好ましくは多くとも７５モル％、（Ｘ）は少なくとも２５モル％、より好ましくは多くとも６０モル％の量であり、（Ｘ）は少なくとも４０モル％の量である；
−  （Ｙ）はデカンジアミン（Ｃ１０ジアミン）であり、それらの量は好ましくは多くとも６５モル％であり、（Ｘ）は少なくとも３５モル％、より好ましくは多くとも５０モル％の量であり、（Ｘ）は少なくとも５０モル％の量である；及び
−  （Ｙ）は、ドデカンジアミン（Ｃ１２ジアミン）であり、それらの量好ましくは多くとも最大５０モル％であり、（Ｘ）は少なくとも５０モル％、より好ましくは多くとも３５モル％の量であり、（Ｘ）は少なくとも６５モル％の量である。
【００４２】
この第一群の表記からのポリアミドの例は、ＰＡ−４Ｔ／６Ｔ／４Ｉ／６Ｉ、ＰＡ−５Ｔ／６Ｔ／５Ｉ／６ＩＰＡ−５Ｔ／４Ｔ／５Ｉ／４Ｉ及びＰＡ−４Ｔ／１０Ｔ／４Ｉ／１０Ｉであり、それぞれのモノマーが上述のモル量で存在する。
【００４３】
好適な全モノマー組成の第二表記は：ＺＴ／ＣＴであり、及びイソフタル酸及び／又は分岐のジアミンでのそれらの変性は、表記：ＺＴ／ＣＴ／ＺＩ／ＣＩ、ＺＴ／ＣＴ／ＢＴ、及びＺＴ／ＣＴ／ＢＴ／ＺＩ／ＣＩ／ＢＩにより表され：
○  （Ｉ）＋（Ｔ）の総モル量に対して、０〜３５モル％の（Ｉ）及び６５〜１００モル％の（Ｔ）と、
○  （Ｘ）＋（Ｙ）＋（Ｂ）＋（Ｃ）の総モル量に対して、３０〜９０モル％の（Ｘ）、０〜６０モル％の（Ｙ）、５〜４０モル％の（Ｃ）及び０〜３０モル％の（Ｂ）、又は
○  （Ｘ）＋（Ｙ）＋（Ｂ）＋（Ｃ）の総モル量に対して、１５モル％〜８０モル％の（Ｘ）、０〜７０モル％の（Ｙ）、１０〜４０モル％の（Ｃ）、及び０〜３０モル％の（Ｂ）、
○  又は（Ｘ）＋（Ｙ）＋（Ｂ）＋（Ｃ）の総モル量に対して、０〜２０モル％の（Ｘ）、１０〜８０モル％の（Ｙ）、１５〜４０モル％の（Ｃ）及び０〜３０モル％の（Ｂ）のいずれかを含む。
【００４４】
それらの好ましい第一実施形態においては、（Ｘ）の量は、（Ｘ）＋（Ｙ）＋（Ｂ）＋（Ｃ）の総モル量に対して、３０〜９０モル％であり、及び（Ｙ）の量は、０〜６０モル％であり、（Ｃ）の量は、１０〜４０モル％であり、（Ｂ）の量は、０〜２０モル％の（Ｂ）である。より好ましくは（Ｘ）の量は、（Ｘ）＋（Ｙ）＋（Ｂ）＋（Ｃ）の総モル量に対して、３０〜９０モル％であり、（Ｙ）の量は、０〜５５モル％であり、（Ｃ）の量は、１５〜４０モル％であり、（Ｂ）の量は０〜１０モル％の（Ｂ）である。
【００４５】
それらの好ましい第二実施形態においては、（Ｘ）の量は、（Ｘ）＋（Ｙ）＋（Ｂ）＋（Ｃ）の総モル量に対して、１５〜８０モル％であり、（Ｙ）の量は、０〜７０モル％の（Ｙ）であり、（Ｃ）の量は、１５〜４０モル％であり、（Ｂ）の量は０〜３０モル％である。より好ましくは（Ｘ）の量は、（Ｘ）＋（Ｙ）＋（Ｂ）＋（Ｃ）の総モル量に対して、１５〜８０モル％であり、（Ｙ）の量は、０〜６５モル％の（Ｙ）であり、（Ｃ）の量は、２０〜４０モル％であり、（Ｂ）の量は０〜２０モル％である。
【００４６】
それらの好ましい第三実施形態においては、（Ｘ）の量は、（Ｘ）＋（Ｙ）＋（Ｂ）＋（Ｃ）の総モル量に対して、０〜２０モル％であり、（Ｙ）の量は、１５〜８０モル％の（Ｙ）であり、（Ｃ）の量は、２０〜４０モル％であり、（Ｂ）の量は０〜２５モル％である。好適には（Ｘ）の量は、（Ｘ）＋（Ｙ）＋（Ｂ）＋（Ｃ）の総モル量に対して、０〜１５モル％であり、（Ｙ）の量は、２５〜７０モル％の（Ｙ）であり、（Ｃ）の量は、２０〜４０モル％であり、（Ｂ）の量は１０〜２０モル％である。
【００４７】
それらの好ましい第四実施形態においては、（Ｉ）の量は、（Ｉ）＋（Ｔ）の総モル量に対して、１０〜３５モル％の（Ｉ）であり、（Ｔ）の量は、６５〜１００モル％の（Ｔ）である。この好ましい第四実施形態は、第一から第三の好ましい実施形態のいずれかひとつと、又は上述のより好ましい量で組み合わせられるのが好適である。
【００４８】
第二表記による組成を有するポリアミドの例は、６Ｔ／６Ｉ／ＭＡＣＭＴ／ＭＡＣＭＩ；６Ｔ／ＭＡＣＭＴ／ＤＴ；４Ｔ／４Ｉ／ＰＡＣＭＴ／ＰＡＣＭＩ；４Ｔ／１０Ｔ／ＭＡＣＭＴ及び６Ｔ／６Ｉ／ＩＰＤＴ／ＩＰＤＩ；であり、それぞれのモノマーは、上述の量で存在する。
【００４９】
好適な全モノマー組成の第三表記は：
−  ＺＴ／ＢＴ又はＺＴ／ＢＴ／ＺＩ／ＢＩ、又はＺＴ／ＢＴ／ＣＴ又はＺＴ／ＢＴ／ＣＴ／ＺＩ／ＢＩ／ＣＩであり、
○  （Ｉ）＋（Ｔ）の総モル量に対して、０〜３０モル％の（Ｉ）及び７０〜１００モル％の（Ｔ）と、並びに
○  （Ｘ）＋（Ｙ）＋（Ｂ）＋（Ｃ）の総モル量に対して、２５〜９０モル％の（Ｘ）、０〜６０モル％の（Ｙ）、１０〜５０モル％の（Ｂ）及び０〜５モル％の（Ｃ）又は
○  （Ｘ）＋（Ｙ）＋（Ｂ）＋（Ｃ）の総モル量に対して、１５〜８０モル％の（Ｘ）、０〜６５モル％の（Ｙ）、２０〜５０モル％の（Ｂ）及び０〜５モル％の（Ｃ）又は
○  （Ｘ）＋（Ｙ）＋（Ｂ）＋（Ｃ）の総モル量に対して、０〜２０モル％の（Ｘ）、２５〜７０モル％の（Ｙ）、２５〜５０モル％の（Ｂ）及び０〜５モル％の（Ｃ）のいずれかを含む。
【００５０】
それらの好ましい第一実施形態においては、（Ｘ）の量は、（Ｘ）＋（Ｙ）＋（Ｂ）＋（Ｃ）の総モル量に対して、３０〜９０モル％であり、及び（Ｙ）の量は、０〜５０モル％であり、（Ｂ）の量は、２０〜５０モル％であり、（Ｃ）の量は、０〜５モル％の（Ｂ）である。より好ましくは（Ｘ）の量は、（Ｘ）＋（Ｙ）＋（Ｂ）＋（Ｃ）の総モル量に対して、４０〜８０モル％であり、（Ｙ）の量は、０〜４０モル％であり、（Ｂ）の量は、２０〜４０モル％であり、（Ｃ）の量は０〜５モル％の（Ｂ）である。
【００５１】
それらの好ましい第二実施形態においては、（Ｘ）の量は、（Ｘ）＋（Ｙ）＋（Ｂ）＋（Ｃ）の総モル量に対して、１５〜８０モル％であり、（Ｙ）の量は、０〜６０モル％の（Ｙ）であり、（Ｂ）の量は、２５〜５０モル％であり、（Ｃ）の量は０〜５モル％である。より好ましくは（Ｘ）の量は、（Ｘ）＋（Ｙ）＋（Ｂ）＋（Ｃ）の総モル量に対して、１５〜７５モル％であり、（Ｙ）の量は、０〜６０モル％の（Ｙ）であり、（Ｂ）の量は、２５〜４０モル％であり、（Ｃ）の量は０〜５モル％である。
【００５２】
それらの好ましい第三実施形態においては、（Ｘ）の量は、（Ｘ）＋（Ｙ）＋（Ｂ）＋（Ｃ）の総モル量に対して、１０〜２０モル％であり、（Ｙ）の量は、３５〜６５モル％の（Ｙ）であり、（Ｂ）の量は、２５〜４０モル％であり、（Ｃ）の量は０〜５モル％である。
【００５３】
それらの好ましい第四実施形態においては、（Ｉ）の量は、（Ｉ）＋（Ｔ）の総モル量に対して、１０〜３５モル％の（Ｉ）であり、（Ｔ）の量は、６５〜１００モル％の（Ｔ）である。この好ましい第四実施形態は、第一から第三の好ましい実施形態のいずれかと、又は上述のより好ましい量で組み合わせられるのが好適である。
【００５４】
それらの例は、ＰＡ−４Ｔ／６Ｔ／ＤＴ、ＰＡ−４Ｔ／１０Ｔ／ＤＴ、ＰＡ−５Ｔ／６Ｔ／６＊Ｔ、ＰＡ−４Ｔ／４Ｉ／６Ｔ／６Ｉ／ＤＴ／ＤＩ、及びＰＡ−５Ｔ／５Ｉ／６＊Ｔ／６＊Ｉであり、それぞれのモノマーは、上述のモル量で存在する。本明細書においては、Ｄは、２−メチルペンタ−メチレンジアミン又は３−メチル−１，５−ペンタンジアミン或いはそれらの混合物を表し、及び６＊は、２，２，４−トリメチルヘキサメチレンジアミン又は２，４，４−トリメチルヘキサメチレンジアミン、或いはそれらの組み合わせである。
【００５５】
上の表記によるポリアミドにおいては、環式ジアミン（Ｃ）は、好ましくはビス−（アミノメチル）−シクロヘキサン（ＢＡＣ）、イソホロンジアミン（ＩＰＤ）、ビス（３−メチル−４−アミノシクロヘキシル）メタン（ＭＡＣＭ）及びビス（４−アミノシクロヘキシル）メタン（ＰＡＣＭ）、又はそれらの組み合わせ、より好ましくはビス（３−メチル−４−アミノシクロヘキシル）メタン（ＭＡＣＭ）又はビス（４−アミノシクロヘキシル）メタン（ＰＡＣＭ）、或いはそれらの組み合わせからなる群のひとつを含む。
【００５６】
本発明の別の好ましい実施形態においては、ポリアミドポリマーは、上の表記のいずれかひとつによる組成を有し、全テレフタル酸の少なくとも一部は、ナフタレンジカルボン酸（Ｎ）又はビフェニルジカルボン（ＢＤＡ）、或いはそれらの組み合わせで置換される。ナフタレンジカルボン酸（Ｎ）によるテレフタル酸の完全な置換に関して、表記は、以下の通りである：
第一郡の表記：ＸＮ／ＸＩ、ＸＮ／ＸＩ／ＹＮ／ＹＩ、ＸＮ／ＸＩ／ＲＮ／ＲＩ  ＸＮ／ＸＩ／ＹＮ／ＹＩ／ＲＮ／ＲＩ；
第二郡の表記：ＺＮ／ＣＮ、ＺＮ／ＣＮ／ＺＩ／ＣＩ、ＺＮ／ＣＮ／ＢＮ、及びＺＮ／ＣＮ／ＢＮ／ＺＩ／ＣＩ／ＢＩ；並びに
第三郡の表記：ＺＮ／ＢＮ、ＺＮ／ＢＮ／ＺＩ／ＢＩ、及びＺＮ／ＢＮ／ＣＮ。
【００５７】
上の表記によるポリアミドポリマーは、ジアミン及びジカルボン酸の次に、少量の他のモノマー単位を含有してもよいが、しかし、それは限定した量であることを留意されたい。それらの量は、ジアミン、ジカルボン酸及び他のモノマーの総モル量に対して、多くとも２モル％、好ましくは多くとも１モル％、又は更により良好には０〜０．５モル％であるのが好ましいとするものとする。このような他のモノマーは、例えば、その両方共が末端封止剤として働くことができる、１種又は複数種のモノカルボン酸及びモノアミン、並びに分岐化剤として働くことができる、トリアミン及びトリカルボン酸を含んでよい。
【００５８】
上の表記によるポリアミドポリマーにおいて、（Ｘ）は、ＤＡＢ又はＰＤＡのいずれか、或いはそれらの組み合わせを含む。（Ｙ）は、少なくとも６個の炭素原子を有する、少なくとも１種の鎖状脂肪族ジアミンを含む。（Ｙ）は、６個以上の炭素原子を有する、少なくとも２種以上の鎖状脂肪族ジアミンの組み合わせを含んでもよい。少なくとも６個の炭素原子を有する鎖状脂肪族ジアミン、又は６個以上の炭素原子を有する、２種以上のジアミンの組み合わせを含む組成物においては、（Ｙ）は、少なくとも１，６−ヘキサンジアミン（ＨＭＤＡ）を含むのが好ましい。より好ましくは少なくとも５０モル％、更により好ましくは少なくとも７０モル％、又は更に少なくとも８０モル％の（Ｙ）は、ＨＭＤＡである。
【００５９】
実施形態においては、ポリアミドポリマーは、分岐の脂肪族ジアミン（Ｂ）を含み、（Ｂ）は、少なくとも１種類の分岐のジアミンを含む。（Ｂ）は、少なくとも２種以上の異なる分岐の脂肪族ジアミンの組み合わせを含んでもよい。分岐のジアミン（Ｂ）は、２−メチル−１，５−ペンタンジアミン、３−メチル−１，５−ペンタンジアミン、２，２，４−トリメチル−１，６−ヘキサンジアミン、又は２，４，４−トリメチル−１，６−ヘキサンジアミンのいずれか、或いはそれらのいずれかの組み合わせを含むのが好ましい。より好ましくは少なくとも５０モル％、そして更により好ましくは少なくとも７０モル％、又は更に少なくとも８０モル％の（Ｂ）は、２−メチル−１，５−ペンタンジアミン又は３−メチル−１，５−ペンタンジアミン、或いはそれらの組み合わせからなる。
【００６０】
実施形態においては、ポリアミドポリマーは、環式ジアミン（Ｃ）を含み、（Ｃ）は、少なくとも１種類の環式ジアミンを含む。（Ｃ）は、少なくとも２種以上の異なる環式ジアミンの混み合わせを含んでもよい。その組み合わせは、少なくとも１種の脂環式ジアミンと少なくとも１種のアリールアルキルジアミンとの組み合わせからだけでなく、２種以上の脂環式ジアミンからでも、２種以上のアリールアルキルジアミンからなってもよい。好ましくは（Ｃ）は、脂環式ジアミンを含む。環式ジアミン（Ｃ）は、ビス−（アミノメチル）−シクロヘキサン（ＢＡＣ）、イソホロンジアミン（ＩＰＤ）、ビス（３−メチル−４−アミノシクロヘキシル）メタン（ＭＡＣＭ）、及びビス（４−アミノシクロヘキシル）メタン（ＰＡＣＭ）のうちのいずれか１種、或いはそれらの組み合わせを含むのが好ましい。より好ましくは少なくとも５０モル％、そして更により好ましくは少なくとも７０モル％、又は更に少なくとも８０モル％の（Ｃ）は、ビス（３−メチル−４−アミノシクロヘキシル）メタン（ＭＡＣＭ）又はビス（４−アミノシクロヘキシル）メタン（ＰＡＣＭ）、或いはそれらの組み合わせからなる。
【００６１】
上の表記によるポリアミドポリマーにおいては、ジアミンが、少なくとも１種の鎖状Ｃ４又はＣ５のジアミン及び脂環式ジアミンを含むそれらの実施形態が、最も好ましい。
【００６２】
実施形態においては、ポリアミドポリマーは、半結晶性ポリアミドと非晶性ポリアミドとのブレンドを含み、非晶性ポリアミドは、非晶性の半芳香族ポリアミド又は非晶性の脂肪族ポリアミド、或いはそれらの組み合わせであってよく、好ましくは、非晶性の半芳香族ポリアミドである。
【００６３】
このような非晶性ポリアミドの例は、脂環式ジアミン及び脂肪族ジカルボン酸をベースとする非晶性の脂肪族ポリアミド、並びに脂環式ジアミン及び芳香族ジカルボン酸をベースとする非晶性の半芳香族ポリアミド、又はジアミン及び少なくとも５０モル％のイソフタル酸を含む芳香族ジカルボン酸をベースとする非晶性の半芳香族ポリアミド、又は分岐のジアミン及び芳香族ジカルボン酸、或いはそれらの組み合わせをベースとする非晶性の半芳香族ポリアミドである。
【００６４】
非晶性の半芳香族ポリアミドは、ＰＡ−ＢＴ／ＢＩ、ＰＡ−ＺＩ／ＺＴ（少なくとも５０／５０のＩ／Ｔモル比を有する）、ＰＡ−ＣＴ及びＰＡ−ＣＩ、並びにそれらのブレンド及びコポリマーからなる群から好適に選択される。本明細書においては、Ｔは、テレフタル酸であり、Ｉは、イソフタル酸であり、Ｚは、少なくとも４個の炭素原子を有する鎖状ジアミンであり、Ｂは、分岐の脂肪族ジアミンであり、Ｃは、環式ジアミンである。非晶性の半芳香族ポリアミドの例は、ＰＡ−６Ｉ、ＰＡ−６Ｉ／６Ｔ、ＰＡ−ＰＡＣＭＩ、ＰＡ−ＰＡＣＭＴ、ＰＡ−ＭＡＣＭＴ、ＰＡ−ＭＡＣＭＩ、ＰＡ−ＩＰＤＴ、ＰＡ−ＩＰＤＩ、ＰＡ−６＊Ｔ、ＰＡ−６＊Ｉ、ＰＡ−ＤＴ／ＤＩ、ＰＡ−ＤＴ及びＰＡ−ＤＩ、並びにそれらのコポリマーである。
【００６５】
非晶性脂肪族ポリアミドは、ＰＡ−ＢＱ、ＰＡ−ＣＱ、ＰＡ−ＢＬ、ＰＡ−ＣＬ及びＰＡ−ＺＱ、並びにそれらのブレンド及びコポリマーからなる群から好適に選択される。本明細書においては、Ｚは、少なくとも４個の炭素原子を有する鎖状ジアミンであり、Ｂは、分岐の脂肪族ジアミンであり、Ｃは、環式ジアミンであり、Ｌは、鎖状脂肪族ジカルボン酸であり、Ｑは、脂環式ジカルボン酸である。非晶性の脂肪族ポリアミドの例は、ＰＡ−ＭＡＣＭ６、ＰＡ−ＰＡＣＭ６、ＰＡ−ＰＡＣＭ１０、及びＰＡ−ＩＰＤ６である。ＰＡ−ＭＡＣＭ１２及びＰＡ−ＰＡＣＭ１２。
【００６６】
半結晶性ポリアミドと非晶性ポリアミドとのブレンドを含むポリアミドポリマーは、非晶性ポリアミドとして非晶性の半芳香族ポリアミドを含むのが好ましい。
【００６７】
本発明はまた、ポリマーを含む熱可塑性ポリマー組成物に関する。本発明による熱可塑性ポリマー組成物は、少なくとも（ａ）ポリアミドポリマー及び（ｂ）繊維補強剤又は充填材、或いはそれらの組み合わせを含む。ポリアミドポリマーは、少なくとも１４５℃のガラス転移温度（Ｔｇ）及びＴｇ＋１５℃に等しい温度（Ｔｍｏｄ）で測定した、１００Ｍｐａ〜７００ＭＰａの範囲の動的弾性率（Ｅ’）を有する。本明細書においては、Ｔｇ及びＥ’は、上述のＡＳＴＭ−Ｄ５０２６−１５に従った方法により、測定される。
【００６８】
熱可塑性ポリマー組成物に関して、本明細書においては、溶融加工できるポリマー組成物、つまり、ポリマーが加熱時に溶融状態であり、溶融加工した後に冷却することにより、再び固体化できるポリマー組成物と理解している。
【００６９】
本発明による熱可塑性ポリマー組成物中のポリアミドポリマーは、本発明によるポリアミドポリマー又は本明細書において既に記載したそれらの特定の若しくは好ましい実施形態のいずれかのポリアミドポリマーである。
【００７０】
繊維に関しては、本明細書においては、幅（Ｗ）に対する長さ（Ｌ）のアスペクト比が少なくとも１０である細長のボディ又は細長の微粒子と解釈される。これは、幅（Ｗ）に対する長さ（Ｌ）のアスペクト比が少なくとも１０未満である微粒子と理解されている充填材と異なる。
【００７１】
本発明による熱可塑性ポリマー組成物中の繊維補強剤は、例えば、ガラス繊維、炭素繊維、金属繊維及び鉱物繊維からなる群から選択される繊維を含んでよい。組成物は、少なくともガラス繊維又は炭素繊維、或いはそれらの組み合わせを含むのが好ましい。ガラス繊維は、例えば、Ａ−ガラス、Ｃ−ガラス、Ｄ−ガラス、Ｅ−ガラス、Ｈ−ガラス、Ｍ−ガラス、Ｒ−ガラス及びＳ−ガラス、又はそれらのいずれかの混合物から選択できる。Ｅ−ガラス、又はＥ−ガラスと１種若しくは複数種の他のガラス繊維を含むガラス繊維の混合物から製造されるガラス繊維が好ましい。
【００７２】
繊維は、丸形、つまり円形断面を有しても、又は例えば、板状、楕円形、長円形、長楕円形又は長方形断面を有する非円形断面を有してもよい。ガラス繊維のうちで、板ガラス繊維が、特に好ましい。
【００７３】
丸形若しくは円形ガラス繊維は、５〜２０μｍ、好ましくは５〜１５μｍそして特に好ましくは６〜１２μｍの直径を好適に有する。炭素繊維は、３〜１５μｍ、好ましくは４〜１２μｍ、特に好ましくは４〜１０μｍの直径を好適に有する。
【００７４】
非円形ガラス繊維は、幅の厚さに対するアスペクト比、Ｗ／Ｔの少なくとも１．５、好ましくは少なくとも２、そしてより好ましくは２．５〜６の範囲の断面を好適に有する。本明細書においては、Ｗは、幅、つまり断面の最大寸法を表し、Ｔは、厚さ、つまり断面の最小寸法を表す。本明細書においては、断面寸法、幅（Ｗ）及び厚さ（Ｔ）は、断面の長さ方向に垂直な繊維の断面で測定される。
【００７５】
組成物は、連続繊維（ロービング）、長繊維（ＬＦＴ繊維）、チョップドファイバー（短繊維）又はミルドファイバー、或いはそれらのいずれかの組み合わせを含有してもよい。チョップドファイバー又は短繊維は、１〜２５ｍｍ、好ましくは１．５〜２０ｍｍ、より好ましくは２〜１２ｍｍそして最も好ましくは２〜８ｍｍの繊維長さを好適に有する。
【００７６】
組成物は、ガラス繊維と炭素繊維との組み合わせを含むのが好ましい。そのような組み合わせは、機械物性、コスト及び軽量化において最適なバランスをもたらす。繊維は、３０〜７０重量％のガラス繊維と、７０〜３０重量％の炭素繊維とからなるのが好適である。
【００７７】
組成物が、少なくとも非円形ガラス繊維を含むのもまた好ましい。組成物が、非円形ガラス繊維、及び円形ガラス繊維又は炭素繊維のいずれか、或いはそれらの組み合わせを含むのは好適である。好ましい一実施形態においては、繊維は、３０〜７０重量％の板ガラス繊維と、７０〜３０重量％の円形ガラス繊維又は炭素繊維、或いはそれらの組み合わせからなる。
【００７８】
使用できる充填材は、当業者に公知の全ての粒子状充填材である。これらには、具体的には、鉱物、タルク、雲母、ドロマイト、ケイ酸塩、石英、珪灰石、カオリン、ケイ酸、炭酸マグネシウム、水酸化マグネシウム、チョーク、重質ガラス、ガラスフレーク、金属フレーク、金属被覆粒子、重質炭素繊維、重質鉱物繊維、重質ガラス繊維、重質又は沈降炭酸カルシウム、石灰、長石、硫酸バリウム、永久磁性若しくは着磁性金属又は合金、ガラスビード、中空ガラスビード、中空球形ケイ酸塩充填材及びそれらの混合物からなる群から選択される粒子状充填材が含まれる。
【００７９】
ポリマー組成物は、
（ａ）３０〜８０重量％、好ましくは４０〜７５重量％のポリアミドポリマー、及び
（ｂ）２０〜７０重量％、好ましくは２５〜６０重量％の繊維補強剤又は充填材、或いはそれらの組み合わせ
を含むのが好適であり、
本明細書においては、重量パーセントは、組成物の総重量に対してである。
【００８０】
好ましい一実施形態においては、ポリマー組成物は、
（ａ）３０〜８０重量％、好ましくは４０〜７０重量％のポリアミドポリマー、及び
（ｂ）２０〜７０重量％、好ましくは２５〜５５重量％の繊維補強剤又は充填材、或いはそれらの組み合わせ、及び
（ｃ）０〜３０重量％、好ましくは０〜２０重量％、より好ましくは０．０１〜１０重量％の１種又は複数種の他の成分；
からなり、
重量パーセントは、組成物の総重量に対してである。
【００８１】
好ましい一実施形態においては、成分（ｂ）は、５０〜１００重量％の繊維補強剤及び５０〜０重量％の充填材からなる。繊維補強剤は、成分（ｂ）の総重量に対して、７０〜１００重量％の量で存在し、そして充填材は、３０〜０重量％の量で存在するのがより好ましい。
【００８２】
本発明によるポリマー組成物は、ポリアミドポリマーの次に、１種又は複数種の他のポリマー成分、つまり、ポリアミドポリマー以外の他のポリマー成分を含んでもよいが、但し、それらの量を制限することにより、組成物の良好な機械物性及び耐荷重特性を保持し続けることを条件とする。ポリマー組成物は、多くとも１０重量％、好ましくは０〜５重量％、より好ましくは０〜２．５重量％の他のポリマー成分を含むのが好ましい。本明細書においては、重量パーセント（重量％）は、ポリアミドポリマーと他のポリマー成分との総重量に対してである。使用できる他のポリマー成分は、仮に使用するならば、例えば、顔料マスターバッチに顔料担体として使用されるポリマーである。
【００８３】
本発明による組成物が含んでもよい他の成分は、例えば、充填又は強化されたポリアミド組成物に使用される難燃剤及び補助添加剤である。これらの添加物は、安定剤、［例えば無機安定剤、有機安定剤、具体的には酸化防止剤、オゾン劣化防止剤、光安定剤、及びＵＶ安定剤］、光吸収剤、［例えばＵＶ吸収剤又はＵＶ遮断剤、ＩＲ吸収剤及びＮＩＲ吸収剤］、粘着防止剤、造核剤、晶析促進剤、結晶抑制剤、触媒、鎖調整剤、脱泡剤、鎖長延長剤、伝導剤、剥離剤、潤滑剤、染料、マーキング剤、無機顔料、有機顔料、カーボンブラック、グラファイト、カーボンナノチューブ、グラフェン、二酸化チタン、硫化亜鉛、硫酸亜鉛、酸化亜鉛、硫酸バリウム、フォトクロミック剤、帯電防止剤、離型剤、螢光発光剤、メタリック顔料、及びそれらの混合物からなる群から好適に選択される。
【００８４】
難燃剤として、ハロゲン無含有の難燃剤とハロゲン含有の難燃剤の両方とも、使用でき、ハロゲン無含有の難燃剤を使用するのが好ましい。
【００８５】
熱可塑性ポリマー組成物は、少なくとも１５０℃、好ましくは１５５℃〜１７５℃の範囲のガラス転移温度（Ｔｇ）を有するポリアミドポリマーを含むのが好ましい。また好ましくは、Ｔｇ＋１５℃に等しい温度、Ｔｍｏｄでのポリアミドポリマーの動的弾性率（Ｅ’）は、１００ＭＰａ〜７００ＭＰａ、好ましくは２００ＭＰａ〜６５０ＭＰａ、より好ましくは３００ＭＰａ〜６００ＭＰａの範囲である。
【００８６】
本発明はまた、成形部品、より具体的には、自動車エンジンルームで使用する耐荷重性の構造部品に関する。本発明による成形部品は、本発明又は既に記載したようにそれらのいずれかの実施形態によるポリマーから製造される。成形部品は、従来の成形技術、例えば射出成形により、及び当業者に公知の標準の成形条件を適用して製造できる。
【００８７】
本発明による耐荷重性の構造部品は、本発明によるポリマー組成物で製造された少なくとも一部を含む。耐荷重性の構造部品は、ポリマー組成物部品で組み立てられる又はポリマー組成物でオーバーモールドされる、他の部品、例えば、金属インサートを含んでよい。結局は、耐荷重性の構造部品は、本発明によるポリマー組成物、又は既に記載したそれらのいずれかの実施形態よるポリマー組成物からなる。
【００８８】
本発明による組成物はまた、他の用途のための成形部品にも使用でき、その用途には、他の自動車用途だけでなく他の分野の用途も含むことができる。
【００８９】
本発明による成形部品が使用できる自動車用途の例としては、以下に限定することなく、座席部品及び座席骨組み、エンジンカバーブラケット、エンジンクレードル、サスペンションアーム及びサスペンションクレードル、スペアタイヤウェル、シャーシ補強材、フロアパン、フロントエンド・モジュール、ステアリングコラム・フレーム、計器板、ドアシステム、車体パネル（例えば、水平車体パネル及びドアパネルなど）、テールゲート、ハードトップフレーム構造、コンバーチブルトップフレーム構造、屋根材構造、エンジンカバー、トランスミッション及び動力伝達部品用のハウジング、クラッチスレーブシリンダー、油受皿、エアバッグ用ハウジングキャニスター、自動車内部衝撃構造、エンジンサポートブラケット、クロスカービーム、バンパービーム、歩行者用安全ビーム、防火壁、リアパーセルシェルフ、車両の横方向隔壁（ｃｒｏｓｓ  ｖｅｈｉｃｌｅ  ｂｕｌｋｈｅａｄ）、冷媒ボトル及び消火器及びトラック圧縮空気ブレーキシステム容器などの圧力容器、ハイブリッド内燃機関／電気又は電気自動車のバッテリートレイ、自動車サスペンション・ウィッシュボーン及びコントロールアーム、サスペンションスタビライザーリンク、板バネ、車輪、レジャー用車両及びオートバイ用スイングアーム、フェンダー、屋根フレーム及びタンクフラップが挙げられる。
【００９０】
本発明の好ましい一実施形態においては、本発明による組成物は、エンジンマウント、エンジンカバー及びエンジン部品用のハウジングからなる群から選択される、耐荷重性の構造部品に使用される。
【００９１】
本発明はまた、既に本明細書に記載した本発明による成形部品を含む自動車両に関する。自動車両は、具体的には、エンジンマウント、エンジンカバー及びエンジン部品用のハウジングである、上述の耐荷重性の構造部品を含むエンジンルームを含むのが好ましい。
【００９２】
本発明は、以下の実施例及び比較例でさらに例証される。
【００９３】
［材料及び材料の調製］
ベースポリマーは、市販のポリアミドポリマーであるか又は従来の方法により調製したものであるかのどちらかである。
【００９４】
異なるベースポリマーを押出器内で均質ブレンドを得る条件下で、溶融ブレンドして、本発明によるコポリマー及び比較の材料を調製した。
【００９５】
従来の配合条件を適用する二軸押出機内で、コポリマーをガラス繊維と５０／５０重量％の比率で溶融ブレンドして、ポリマー組成物を調製した。
【００９６】
適切な金型を備えた、実験室規模の射出成形装置において、従来の射出成形条件を適用して、ポリマー組成物を射出成形して、試験サンプルを調製した。ＩＳＯ５２７−１Ａに従って、幅１０ｍｍの典型的な４ｍｍの引張試験片を調製した。
【００９７】
ＤＭＴＡ測定に関して、水冷したダイヤモンド・ソーを用いてＩＳＯ−５２７−１Ａ試験片から、厚さ２．０ｍｍ、幅±４．０ｍｍ、及び長さ±８０ｍｍのサンプルを切断した。較正したＨｅｉｄｅｎｈａｉｎ膜厚計を用いて、寸法を測定した。ＤＭＴＡ測定の前に、１０５℃、１５０ミリバールの窒素圧力で４８時間、サンプルを乾燥させた。
【００９８】
変動荷重下及び変動温度下で試験するための試験品として、従来の射出成形条件を用いて、全長２５０ｍｍ並びに幅及び高さ３０ｍｍのビーム型の製品を射出成形した。ビーム型製品は、リブ付きで、肉厚３，０ｍｍを有する。製品の半径は、０，５ｍｍである。試験したビーム型の製品の略図を図１に示す。
【００９９】
［試験方法］
［ガラス転移温度（Ｔｇ）］
ＡＳＴＭ−Ｄ５０２６−１５の方法に従ってＤＭＴＡにより、様々なポリマーのＴｇを測定した。周波数１Ｈｚ、１℃／分の加熱速度で−１００℃〜３２０℃の範囲の温度にわたって、ＧＡＢＯ  Ｅｐｌｅｘｏｒ  ５００Ｎ検査システムを用いて、動的粘弾性分析を実施した。測定中に、貯蔵弾性率（Ｅ’）、損失弾性率（Ｅ”）及びタンジェントデルタ（ｔａｎδ）を温度の関数として求めた。
【０１００】
［溶融温度（Ｔｍ）］
２０℃／分の加熱速度及び冷却速度でのＮ２雰囲気下における予備乾燥したサンプルにおいて、ＩＳＯ−１１３５７−１／３，２０１１に従ってＤＳＣ法により、溶融温度（Ｔｍ）を測定した。本明細書においては、第二加熱サイクルにおける最高の融解ピークのピーク値からＴｍを算出している。
【０１０１】
［動的弾性率（Ｅ’）］
ＡＳＴＭ−Ｄ５０２６−１５の方法に従ってＤＭＴＡにより、様々なポリマーのＥ’を測定した。本明細書においては、Ｔｇ＋１５℃に等しい温度ＴｍｏｄでのＥ’。周波数１Ｈｚ、１℃／分の加熱速度で−１００℃〜３２０℃の範囲の温度にわたって、ＧＡＢＯ  Ｅｐｌｅｘｏｒ５００Ｎ検査システムを用いて、動的粘弾性分析を実施した。測定中に、貯蔵弾性率（Ｅ’）、損失弾性率（Ｅ”）及びタンジェントデルタ（ｔａｎδ）を温度の関数として求めた。
【０１０２】
［ダブルノッチ引張試験］
ＩＳＯ５２７−１Ａ引張試験片（断面積−幅×厚さ−１０，０＋０，２×４，０±０，２ｍｍ２）に、先端（密閉）角度４５°、ノッチ半径０，２５ｍｍを有するＶ字型のノッチを用いて両側からノッチを付けた。ノッチの深さは、２±０．０５ｍｍであり、ノッチの深さを除いた残りの断面幅は、６±０．０２ｍｍである。ノッチの部分を除いた残りの断面積は、６±０．０２×４±０．２ｍｍ２である。ノッチ付きの試験片の略図を図２に示す。通常の１０倍である、挿入長さ１１５ｍｍ及び試験速度６，６ｍｍ／分で、ノッチ付きの試験片を室温で、試験した。記録した最大の力を上述の断面積で割り、破断応力（ノッチ強度）を算出した。
【０１０３】
［曲げ試験］
積層体（ｌａｙｕｐ）のスパン１８０ｍｍでの３点曲げにおいて、ビームを室温で試験した。鋼製圧子は、１５ｍｍの半径、積層体の２つの支点を有し、１０ｍｍ／分の荷重速度で試験を実施した。試験中に事前に記録した最大力（ニュートンで）は、破損強度として報告する。
【０１０４】
［結果］
ベースポリマー、ポリマー組成物並びにこのポリマーの試験データ及び試験サンプルを表１に要約する。
【０１０５】
本発明を満たすさらなるポリマー及び本発明を満たしていない比較例を表２に示す。
【０１０６】
【表１】
2021516270.tif 000002
【０１０７】
【表２】
2021516270.tif 000003
【図１】
2021516270.tif 000004
【図２】
2021516270.tif 000005
【国際調査報告】
2021516270.tif 000006
2021516270.tif 000007
2021516270.tif 000008